(57)【要約】【課題】  優れた機械的強度を有し、かつ、熱による変形が少ないポリ乳酸短繊維とその製造方法、及びこのポリ乳酸短繊維を主体繊維として用いた寸法安定性のよい不織布を提供する。【解決手段】  ポリ乳酸短繊維であって、該繊維は、Ｌ−乳酸／Ｄ−乳酸（共重合モル比）が９９／１以上のポリ乳酸によって構成され、１４０℃における乾熱収縮率が３．０％以下、単糸強度が３．０ｃＮ／ｄｔｅｘ以上であることを特徴とするポリ乳酸短繊維。また、Ｌ−乳酸／Ｄ−乳酸（共重合モル比）が９９／１以上、モノマー量が０．０８質量％以下のポリ乳酸を溶融紡糸し、次いで、得られた未延伸糸を延伸した後、緊張熱処理を施すことにより前記ポリ乳酸短繊維を製造する。【選択図】        なし【特許請求の範囲】
【請求項１】
ポリ乳酸短繊維であって、該繊維は、Ｌ−乳酸／Ｄ−乳酸（共重合モル比）が９９／１以上のポリ乳酸によって構成され、１４０℃における乾熱収縮率が３．０％以下、単糸強度が３．０ｃＮ／ｄｔｅｘ以上であることを特徴とする請求項1記載のポリ乳酸であることを特徴とするポリ乳酸短繊維。
【請求項２】
Ｌ−乳酸／Ｄ−乳酸（共重合モル比）が９９／１以上、モノマー量が０．０８質量％以下のポリ乳酸を溶融紡糸し、次いで、得られた未延伸糸を延伸した後、緊張熱処理を施すことを特徴とする請求項１記載のポリ乳酸短繊維の製造方法。
【請求項３】
請求項１記載のポリ乳酸短繊維５０〜９０質量％と、融点が１００〜１４０℃である脂肪族ポリエステルを鞘成分とし、Ｌ−乳酸／Ｄ−乳酸（共重合モル比）が９９／１以上のポリ乳酸を芯成分とするポリ乳酸系バインダー繊維５０〜１０質量％とからなることを特徴とする短繊維不織布。
【請求項４】
ポリ乳酸系バインダー繊維の鞘成分を構成する脂肪族ポリエステルが、Ｌ−乳酸／Ｄ−乳酸（共重合モル比）が９４／６〜９０／１０のポリ乳酸であることを特徴とする請求項３記載の短繊維不織布。
【請求項５】
ポリ乳酸系バインダー繊維の鞘成分を構成する脂肪族ポリエステルが、ポリブチレンサクシネートであることを特徴とする請求項３記載の短繊維不織布。
【請求項６】
ポリ乳酸系バインダー繊維の鞘成分を構成する脂肪族ポリエステルが、ポリブチレンサクシネートに乳酸が１〜１０モル％共重合した共重合体であることを特徴とする請求項３記載の短繊維不織布。
【発明の詳細な説明】
【技術分野】
【０００１】
本発明は、優れた機械的強度を有し、かつ、熱による変形が少ないポリ乳酸短繊維とその製造方法、及びこのポリ乳酸短繊維を主体繊維として用いた寸法安定性のよい不織布に関するものである。
【背景技術】
【０００２】
近年、ポリエチレンテレフタレート等の従来の合成樹脂は、石油を原料としていることから、従来の合成樹脂の使用は石油の枯渇を促進させる問題が生じるため、植物由来であるポリ乳酸樹脂が注目されるようになり、ポリ乳酸繊維やこの繊維を使用した不織布についても提案されている（例えば特許文献１）。
【０００３】
しかし、これらのポリ乳酸繊維を主体繊維やバインダー繊維として用いた不織布は、熱エアー等で加熱融着処理を施すと、不織布が収縮して風合いが堅くなるという問題があった。
【０００４】
そこで、この問題を解決するために、特許文献２では、ポリ乳酸繊維として、ポリＬ−乳酸と、ポリＤ−乳酸をブレンドした、耐熱性の高いポリ乳酸ステレオコンプレックス繊維を使用した不織布が提案されている。しかし、現在、ポリ−Ｄ乳酸は、工業的に生産することは難しいことから、コストが非常に高いため、ポリ乳酸ステレオコンプレックス繊維を使用した不織布を工業生産することは、できないというのが現状である。
【特許文献１】特許３３２９３５０号公報
【特許文献２】特開２００３−２８６６４０号公報
【発明の開示】
【発明が解決しようとする課題】
【０００５】
本発明は、上記のような従来のポリ乳酸繊維を主体繊維やバインダー繊維として用いた不織布が、熱融着加工時に収縮変形しやすいという問題を解決し、優れた機械的強度を有し、かつ、熱による変形が少ないポリ乳酸短繊維とその製造方法、及びこのポリ乳酸短繊維を主体繊維として用いた寸法安定性のよい不織布を提供することを技術的な課題とするものである。
【課題を解決するための手段】
【０００６】
本発明者は、上記の課題を解決するために鋭意検討した結果、本発明に到達した。
すなわち、本発明は、次の構成を要旨とするものである。
（１）ポリ乳酸短繊維であって、該繊維は、Ｌ−乳酸／Ｄ−乳酸（共重合モル比）が９９／１以上のポリ乳酸によって構成され、１４０℃における乾熱収縮率が３．０％以下、単糸強度が３．０ｃＮ／ｄｔｅｘ以上であることを特徴とする請求項1記載のポリ乳酸であることを特徴とするポリ乳酸短繊維。
（２）Ｌ−乳酸／Ｄ−乳酸（共重合モル比）が９９／１以上、モノマー量が０．０８質量％以下のポリ乳酸を溶融紡糸し、次いで、得られた未延伸糸を延伸した後、緊張熱処理を施すことを特徴とする上（１）記載のポリ乳酸短繊維の製造方法。
（３）上（１）記載のポリ乳酸短繊維５０〜９０質量％と、融点が１００〜１４０℃である脂肪族ポリエステルを鞘成分とし、Ｌ−乳酸／Ｄ−乳酸（共重合モル比）が９９／１以上のポリ乳酸を芯成分とするポリ乳酸系バインダー繊維５０〜１０質量％とからなることを特徴とする短繊維不織布。
【発明の効果】
【０００７】
本発明のポリ乳酸短繊維は、熱による変形が少ない繊維であり、また、優れた機械的強度を有している。したがって、このポリ乳酸短繊維を主体繊維として用いた不織布は、熱融着加工時の収縮変形が小さく、寸法安定性に優れたものである。
【発明を実施するための最良の形態】
【０００８】
以下、本発明について詳細に説明する。
【０００９】
まず、本発明のポリ乳酸短繊維は、Ｌ−乳酸が主体とするポリ乳酸であって、Ｌ−乳酸／Ｄ−乳酸（共重合モル比）が９９／１以上のポリ乳酸によって構成される。すなわち、Ｌ−乳酸／Ｄ−乳酸（共重合モル比）が９９／１〜１００／０のポリ乳酸によって構成される。上記共重合モル比を外れるポリ乳酸は、融点が低くなり、本発明の目的が達成されない。
【００１０】
本発明のポリ乳酸短繊維は、１４０℃における乾熱収縮率が３．０％以下という特性を有している。１４０℃における乾熱収縮率が３．０％より高いと、不織布等の繊維構造体の製造時に熱融着処理をする際に熱変形するため、目的とする寸法や風合いの繊維構造体が得られ難くなる。１４０℃の乾熱収縮率を３．０％以下にすることによって、繊維構造体を作成する際の熱処理による変形が少なく、また、得られる繊維構造体も、熱変形し難いものとなる。さらには、ポリ乳酸短繊維の１５０℃の乾熱収縮率が５．０％以下であることが好ましい。
【００１１】
さらに、本発明のポリ乳酸短繊維は、単糸強度が３．０ｃＮ／ｄｔｅｘ以上である。単糸強度が３．０ｃＮ／ｄｔｅｘより小さいと、ポリ乳酸短繊維が形成する繊維構造体の機械的強度が低下するので傾向となる。さらには、単糸強度は３．３ｃＮ／ｄｔｅｘ以上であることが好ましく、単糸強度は高ければ高い程よいことは、当業者の常識であるが、その上限は、５．０ｃＮ／ｄｔｅｘであると十分に本発明の目的は達成される。
【００１２】
本発明のポリ乳酸短繊維には、機械的捲縮が付与されていてもよい。機械的捲縮とは、押し込み式の捲縮機（クリンパー）等で、機械的に付与された捲縮であって、捲縮数は５〜２０ヶ／２５ｍｍの範囲が好ましく、特に好ましくは８〜１５ヶ／２５ｍｍ、さらに好ましくは１０〜１３ヶ／２５ｍｍであり、捲縮率は５〜３０％の範囲、特に好ましくは７〜２０％、さらに好ましくは９〜１５％である。捲縮数が５／２５ｍｍよりも少ない、または、捲縮率が５％より低いと、ウェブ作成時においてカード通過性が劣る傾向となる。また、捲縮数が２０／２５ｍｍよりも多い場合や、捲縮率が３０％より高いと、繊維のからみが強くてネップ等が発生しやすくなる。
【００１３】
次に、上記特性を有する本発明のポリ乳酸短繊維の製造方法について説明する。
【００１４】
本発明においては、原料として用いるポリ乳酸のＬ−乳酸／Ｄ−乳酸（共重合モル比）とモノマー量、および繊維の熱セット（熱処理）を緊張下で行うことが重要である。
【００１５】
まず、Ｌ−乳酸／Ｄ−乳酸（共重合モル比）が９９／１以上、モノマー量が０．０８質量％以下のポリ乳酸を用意する。Ｌ−乳酸／Ｄ−乳酸（共重合モル比）が９９／１未満、すなわち、Ｌ−乳酸／Ｄ−乳酸が９９／１〜１００／１を外れるものや、モノマー量が０．０８質量％を超えるポリ乳酸を原料として用いると、繊維の乾熱収縮率が顕著に高くなり、繊維の乾熱収縮率を３．０％以下とすることが困難となる。
【００１６】
また、原料として用いるポリ乳酸の水分率は１００ｐｐｍ以下であることが好ましい。水分率が１００ｐｐｍを超えると、溶融紡糸時にポリ乳酸の加水分解が起こりやすくなるため好ましくない。
【００１７】
また、ポリ乳酸の数平均分子量は、６００００〜９００００を用いることが好ましい。
【００１８】
本発明では、まず上記したポリ乳酸を溶融紡糸するが、紡糸温度は２３５℃以下に設定するとよい。次いで、溶融紡糸により得られた未延伸糸を延伸する。延伸条件としては、延伸性や物性（強度等）を考慮し、延伸温度５０〜７０℃、延伸倍率（ＤＲ）３．０〜５．０が好ましい。
【００１９】
次いで、延伸後の糸条に熱処理を施す。熱処理を施すことにより、熱収縮が低い繊維を得ることができる。本発明においては、この熱処理を緊張下で行うこと（緊張熱処理）が重要である。ポリ乳酸繊維は、熱処理により単糸強度が低下する傾向が強く、緊張下でなく、非緊張下すなわち弛緩した状態で熱処理（弛緩熱処理）を施すと、単糸強度が著しく低下する。単糸強度を保持するためにも緊張熱処理とする必要がある。なお、一般に得られる繊維の熱収縮を抑制する効果は、弛緩熱処理の方が高いが、本発明のポリ乳酸繊維は、特定の共重合比を有する結晶性の非常に高いポリ乳酸を使用しているため、弛緩熱処理を行わなくとも、所望とする低収縮とすることができ、高強度を維持することができる。緊張熱処理としては、ヒートドラムやヒータープレートなどにより、糸条に張力を掛けた状態で熱処理を施せばよく、温度は１４０〜１５５℃が好ましい。
【００２０】
次いで、緊張熱処理後の糸条に必要に応じて捲縮を付与する。捲縮を付与する方法としては公知の方法であればよく、押し込み式のクリンパー等で、好ましくは捲縮数５〜２０ケ／２５ｍｍ、捲縮率５〜３０％の機械捲縮を付与すればよい。
【００２１】
次いで、糸条には仕上げ油剤を付与する。仕上げ油剤を付与した後に、熱風などにより乾燥させる場合があるが、非緊張下であるために、乾燥温度は５０〜８０℃の低温に設定するとよい。
【００２２】
最後に、所定の繊維長に切断し、１４０℃における乾熱収縮率が３．０％以下、単糸強度３．０ｄＮ／ｄｔｅｘ以上のポリ乳酸短繊維を得る。
【００２３】
次に、本発明のポリ乳酸系短繊維からなる不織布について説明する。
【００２４】
本発明の不織布は、前記したポリ乳酸短繊維からなる主体繊維と、特定の融点を有する脂肪族ポリエステルを鞘成分とし、特定のポリ乳酸を芯成分とするポリ乳酸系バインダー繊維とから構成される。前記バインダー繊維のバインダー成分（鞘成分）が、溶融または軟化して、構成繊維同士を熱融着、熱固定、熱圧着等しており、不織布として一体化している。
【００２５】
本発明において、主体繊維であるポリ乳酸短繊維の混率は、５０〜９０質量％であり、好ましくは６５〜９０質量％である。ポリ乳酸短繊維の混率が５０質量％未満になると、乾熱収縮率が低いポリ乳酸短繊維の混率が低くなるため、不織布の熱による収縮や変形が起こりやすくなるため好ましくない。また、ポリ乳酸短繊維の混率が９０質量％を超えると、バインダー繊維の混率が少なくなり、不織布の強力が低くなる傾向となる。
【００２６】
本発明の不織布を構成するポリ乳酸系バインダー繊維は、Ｌ−乳酸／Ｄ−乳酸（共重合モル比）が９９／１以上であるポリ乳酸を芯成分とする。すなわち、Ｌ−乳酸／Ｄ−乳酸（共重合モル比）が９９／１〜１００／０のＬ−乳酸主体のポリ乳酸である。一般にバインダー繊維は、鞘成分の融点が低く、延伸工程等で十分な熱セットを行うことができないため、熱による収縮が高い傾向にあるが、本発明においては、Ｌ−乳酸／Ｄ−乳酸（共重合モル比）が９９／１以上である結晶性の高いポリ乳酸を芯成分としているため、熱による収縮を抑制することができる。Ｌ−乳酸／Ｄ−乳酸（共重合モル比）が９９／１未満になると、ポリ乳酸の結晶性が十分に高くないため、熱による収縮が高くなり、本発明の効果が得られ難くなる。
【００２７】
また、ポリ乳酸系バインダー繊維は、融点が１００〜１４０℃である脂肪族ポリエステルを鞘成分とする。鞘成分となる脂肪族ポリエステルの融点が１００℃未満になると、不織布の耐熱性が悪くなり、使用時の熱による軟化や変形が起こりやすくなるため好ましくない。一方、脂肪族ポリエステルの融点が１４０℃を超えると、主体繊維であるポリ乳酸短繊維との融点差が小さくなり、熱処理温度が制限され、所望の物性や風合いが得られ難い傾向となる。
【００２８】
鞘成分である脂肪族ポリエステルは、示差走査型熱量計によるＤＳＣ測定で得られる溶融ピークのピーク温度が１１０〜１４０℃であれば特段の制約はなく、ポリ乳酸、ポリエチレンサクシネート、ポリブチレンサクシネート、ポリカプロラクタム、ポリ−３−ヒドロキシプロピオネート、ポリ−３−ヒドロキシブチレート、ポリ−３−ヒドロキシブチレートバリレート等を用いることができる。また、本発明の効果を損なわない範囲で、Ｌ−乳酸、Ｄ−乳酸、ε−カプロラクトン等の環状ラクトン類、α−ヒドロキシ酪酸、α−ヒドロキシイソ酪酸、α−ヒドロキシ吉草酸等のα−オキシ酸類、エチレングリコール、１，４−ブタンジオール等のグリコール類、コハク酸、セバシン酸、アジピン酸等のジカルボン酸類を含有してもよい。
【００２９】
ここで、本発明においては、鞘成分を構成する脂肪族ポリエステルが、Ｌ−乳酸／Ｄ−乳酸（共重合モル比）が９４／６〜９０／１０のＬ−乳酸を主体とするポリ乳酸であることが好ましい。ポリ乳酸は、植物由来の樹脂であり、バインダー繊維の鞘成分にも使用することで、本発明の不織布の、植物由来樹脂の比率を高めることができるため好ましい。Ｌ−乳酸／Ｄ−乳酸（共重合モル比）が９４／６〜９０／１０とすることによって、融点を約１００〜１４０℃とすることができる。
【００３０】
また、本発明においては、鞘成分を構成する脂肪族ポリエステルが、ポリブチレンサクシネートであることが好ましい。ポリブチレンサクシネートを鞘成分に使用することにより、得られるバインダー繊維を用いると、非常にソフトな風合いを有する不織布を得ることができるため好ましい。
【００３１】
また、本発明においては、鞘成分を構成する脂肪族ポリエステルが、ポリブチレンサクシネートに乳酸が１〜１０モル％共重合した共重合体であることが好ましい。ポリブチレンサクシネートに乳酸が１〜１０モル％共重合した共重合体を鞘成分に使用することにより、得られるバインダー繊維は、ソフトな風合いを有しながらも、ポリ乳酸との相溶性が高くなるため、主体繊維であるポリ乳酸短繊維との接着性が向上するため好ましい。ポリブチレンサクシネートに共重合する乳酸は、Ｌ−乳酸、Ｄ−乳酸のいずれでもよい。共重合する乳酸が１モル％未満になると、ポリ乳酸との相溶性が十分上がらず、接着性向上の効果が期待できない。一方、１０モル％より多いと、ポリブチレンサクシネートが本来有する柔軟性が損なわれる傾向となる。
【００３２】
バインダー繊維の芯成分と鞘成分との複合比率は、特に限定されるものではないが、接着性、製糸性などから、芯／鞘の質量比率で３０／７０〜７０／３０が好ましい。
【００３３】
本発明の不織布を構成するポリ乳酸短繊維とポリ乳酸系バインダー繊維の繊度は、風合い、接着性能等を考慮して１．０〜８０ｄｔｅｘ程度が好ましく、１．７〜５０ｄｔｅｘがより好ましい。また、カット長としては、５〜１００ｍｍが好ましく、２５〜７０ｍｍがより好ましい。また、これら両繊維の断面形状は、円形断面に限定されるものではなく、扁平断面、多角形、多葉形、ひょうたん形、アルファベット形、その他各種の非円形（異形）などであってもよい。
【００３４】
さらに、本発明の不織布を構成する前記両繊維には、ポリ乳酸の耐久性を高める目的として、ポリ乳酸に脂肪族アルコール、カルボジイミド化合物、オキサゾリン化合物、オキサジン化合物、エポキシ化合物等の末端封鎖剤を添加したものでもよい。
【００３５】
さらに、本発明の不織布を構成する前記両繊維には、各種顔料、染料、撥水剤、吸水剤、難燃剤、安定剤、酸化防止剤、紫外線吸収剤、金属粒子、結晶核剤、滑剤、可塑剤、抗菌剤、香料その他の添加剤を混合してもよい。
【００３６】
本発明の不織布は、主体繊維であるポリ乳酸短繊維とポリ乳酸系バインダー繊維とで構成されるものであるが、本発明の効果を損なわない範囲で、他の繊維が混綿されたものでもよい。他の繊維としては、ポリエステル繊維、ナイロン繊維、アクリル繊維、ポリプロピレン繊維等の合成繊維や、レーヨン繊維等の再生繊維、ウール、木綿、麻、パルプ等の天然繊維等が挙げられる。
【００３７】
本発明の不織布は下記の方法によって得ることができる。
【００３８】
まず、主体繊維となるポリ乳酸短繊維と、ポリ乳酸系バインダー繊維とを、所望の割合で混綿し、カード機等を用いてウェブを形成した後、熱処理によってバインダー成分を溶融または軟化させて構成繊維同士を融着させ、不織布として一体化させる。
【００３９】
熱処理としては、連続熱処理機（サーマルスルー）のような加熱エアーを用いた熱融着処理装置で溶融接着する方法、あるいは、熱エンボス装置や熱カレンダー装置等の１対の熱ロールからなる装置に通してバインダー繊維を溶融圧着し、構成繊維間をバインダー成分の融着により一体化する方法等が挙げられる。なお、熱処理を施す前に、ニードリング加工や、スパンレース加工を行ってもよい。
【実施例１】
【００４０】
次に、本発明を実施例により具体的に説明するが、本発明はこれらに限定されるものではない。
【００４１】
なお、実施例における特性値等の測定法は、次の通りである。
（１）樹脂の数平均分子量とモノマー量
樹脂を１０ｍｇ／ｍＬの濃度になるようにクロロホルムに溶解して、クロロホルムを溶媒としてゲルパーミエーションクロマトグラフィー（ＧＰＣ）法により測定した。検出器は屈折率計を使用し、分子量の標準物質としてポリスチレンを使用した。また、分子量１０００以下の成分の割合から、樹脂中のモノマー量（質量％）を算出した。
【００４２】
（２）Ｌ−乳酸／Ｄ−乳酸（共重合モル比）
超純水と１Ｎの水酸化ナトリウムのメタノール溶液の等質量混合溶液を溶媒とし、高速液体クロマトグラフィー（ＨＰＬＣ）法によりＬ−乳酸とＤ−乳酸の共重合モル比を測定した。カラムにはｓｕｍｉｃｈｉｒａｌ  ＯＡ６１００を使用し、ＵＶ吸収測定装置により検出した
【００４３】
（３）ポリ乳酸の水分率
三菱化学社製水分気化装置 VA-06型と、同社水分測定装置 CA-06型を用いて測定した。
【００４４】
（４）融点（℃）
パーキンエルマ社製の示差走査型熱量計ＤＳＣ−２型を用い、昇温速度２０℃／分の条件で測定し、得られた融解吸熱曲線において極値を与える温度を融点とした。
【００４５】
（５）単糸繊度（ｄｔｅｘ）
ＪＩＳ  Ｌ−１０１５  ７−５−１−１Ａの方法により測定した。
【００４６】
（６）単糸強度（ｃＮ／ｄｔｅｘ）
ＪＩＳ  Ｌ−１０１５  ８−７−１の方法により測定した。
【００４７】
（７）乾熱収縮率（％）
ＪＩＳ  Ｌ−１０１５  ７−１５−２の方法により測定した。なお、処理温度は１４０℃、１５０℃の２点とした。
【００４８】
ポリ乳酸短繊維(主体繊維)の製造
実施例１
数平均分子量が８５１００であり、Ｌ−乳酸／Ｄ−乳酸（共重合モル比）が９９．２／０．８、モノマー量が０．０５質量％、水分率が３８ｐｐｍのＬ−乳酸を主体とするポリ乳酸を、孔数が７２０である通常の単成分繊維用のノズルを用いて、吐出量３２０ｇ／分、紡糸温度２２０℃で溶融紡糸し、引取速度９００ｍ／分で引き取り、未延伸糸を得た。この時、紡糸断糸はなく、工程の調子は極めて良好であった。
【００４９】
得られた未延伸糸を、延伸温度６０℃、延伸倍率３．５０倍で延伸してから、１５０℃のヒートドラムで緊張熱処理を行い、押し込み式のクリンパーにて捲縮数１０ヶ／２５ｍｍ、捲縮率１０％の機械捲縮を付与した後、仕上げ油剤を付与し、７０℃で乾燥（弛緩熱処理）させ、繊維長５１ｍｍに切断し、繊度が１．７ｄｔｅｘであるポリ乳酸短繊維を得た。このポリ乳酸短繊維の物性を表１に示す。
【００５０】
実施例２、比較例１
ポリ乳酸短繊維を製造する時の熱セット温度を１４０℃（実施例２）、１３０℃（比較例１）と変更したこと以外は、実施例１と同様にしてポリ乳酸短繊維を得た。得られたポリ乳酸短繊維の物性を表１に示す。
【００５１】
比較例２
ポリ乳酸短繊維を製造する時の熱セットを１５０℃の緊張熱処理に替えて、１５０℃の弛緩熱処理（非緊張下での熱処理）としたこと以外は、実施例１と同様にしてポリ乳酸短繊維を得た。得られたポリ乳酸短繊維の物性を表１に示す。
【００５２】
比較例３
ポリ乳酸として、数平均分子量が８５８００であり、Ｌ−乳酸／Ｄ−乳酸（共重合モル比）が９８．８／１．２、モノマー量が０．０５質量％、水分率が３３ｐｐｍのＬ−乳酸を主体とするポリ乳酸を用いたこと以外は、実施例１と同様にしてポリ乳酸短繊維を得た。得られたポリ乳酸短繊維の物性を表１に示す。
【００５３】
比較例４
ポリ乳酸として、数平均分子量が８６１００であり、Ｌ−乳酸／Ｄ−乳酸（共重合モル比）が９９．２／０．８、モノマー量が０．１０質量％、水分率が３１ｐｐｍのＬ−乳酸を主体とするポリ乳酸を用いたこと以外は、実施例１と同様にしてポリ乳酸短繊維を得た。得られたポリ乳酸短繊維の物性を表１に示す。
【００５４】
【表１】
2006200085.tif 000002
【００５５】
ポリ乳酸系バインダー繊維の製造
バインダー繊維Ａ
数平均分子量が８５１００であり、Ｌ−乳酸／Ｄ−乳酸（共重合モル比）が９９．２／０．８、モノマー量が０．０５質量％、水分率が３８ｐｐｍのＬ−乳酸を主体とするポリ乳酸を芯成分、数平均分子量が８２８００であり、Ｌ−乳酸／Ｄ−乳酸（共重合モル比）が９１．２／８．８（融点が１３２℃）、モノマー量が０．１３質量％、水分率が３１ｐｐｍのＬ−乳酸を主体とするポリ乳酸を鞘成分として用い、孔数が５６０である通常の同心芯鞘複合繊維用のノズルを用いて、吐出量２９０ｇ／分、紡糸温度２２０℃にて複合紡糸し（複合比５０／５０）、引取速度８００ｍ／分で引き取り、未延伸糸を得た。この時、紡糸断糸はなく、工程の調子は極めて良好であった。
【００５６】
得られた未延伸糸を、延伸温度６０℃、延伸倍率４．００倍で延伸してから、押し込み式のクリンパーにて捲縮数１０ヶ／２５ｍｍ、捲縮率１０％の機械捲縮を付与した後、仕上げ油剤を付与して７０℃で乾燥させ、繊維長５１ｍｍに切断して繊度が２．２ｄｔｅｘのポリ乳酸系バインダー繊維（バインダー繊維Ａ）を得た。
【００５７】
バインダー繊維Ｂ
バインダー繊維の鞘成分として、融点が１１４℃、数平均分子量が４５３００のポリブチレンサクシネート（ＰＢＳ）を用いたこと以外は、上記バインダー繊維Ａの製造方法と同様の方法でポリ乳酸系バインダー繊維（バインダー繊維Ｂ）を得た。
【００５８】
バインダー繊維Ｃ
バインダー繊維の鞘成分として、ポリブチレンサクシネートにＬ−乳酸が４モル％共重合した共重合体（融点が１１４℃、数平均分子量が４９８００）を用いたこと以外は、上記バインダー繊維Ａの製造方法と同様の方法でポリ乳酸系バインダー繊維（バインダー繊維Ｃ）を得た。
【００５９】
バインダー繊維Ｄ
バインダー繊維の芯成分として、数平均分子量が８６３００であり、Ｌ−乳酸／Ｄ−乳酸（共重合モル比）が９８．４／１．６、モノマー量が０．１４質量％、水分率が３６ｐｐｍのＬ−乳酸を主体とするポリ乳酸を用いたこと以外は、上記バインダー繊維Ａの製造方法と同様の方法でポリ乳酸系バインダー繊維（バインダー繊維Ｄ）を得た。
【００６０】
バインダー繊維Ｅ
バインダー繊維の芯成分として、数平均分子量が８６３００であり、Ｌ−乳酸／Ｄ−乳酸（共重合モル比）が９８．４／１．６、モノマー量が０．１４質量％、水分率が３６ｐｐｍのＬ−乳酸を主体とするポリ乳酸を用いたこと、鞘成分として、融点が１１４℃、数平均分子量が４５３００のポリブチレンサクシネート（ＰＢＳ）を用いたこと以外以外は、上記バインダー繊維Ａの製造方法と同様の方法でポリ乳酸系バインダー繊維（バインダー繊維Ｅ）を得た。
【００６１】
バインダー繊維Ｆ
バインダー繊維の芯成分として、数平均分子量が８６３００であり、Ｌ−乳酸／Ｄ−乳酸（共重合モル比）が９８．４／１．６、モノマー量が０．１４質量％、水分率が３６ｐｐｍのＬ−乳酸を主体とするポリ乳酸を用いたこと、鞘成分として、ポリブチレンサクシネートにＬ−乳酸が４モル％共重合した共重合体（融点が１１４℃、数平均分子量が４９８００）を用いたこと以外は、上記バインダー繊維Ａの製造方法と同様の方法でポリ乳酸系バインダー繊維（バインダー繊維Ｆ）を得た。
【００６２】
不織布の製造
実施例１１
実施例１のポリ乳酸短繊維と、ポリ乳酸系バインダー繊維（バインダー繊維Ａ）とを、混綿質量比が主体繊維／バインダー繊維＝８０／２０となるように混綿し、カード機によって５０ｇ／ｍ２のウェブを作成した後、針密度１９２本／ｃｍ２でニードルパンチ加工処理を行い、ニードルパンチ不織布を得た。
【００６３】
この不織布を３０ｃｍ×３０ｃｍに切断し、連熱処理機にて１５０℃で２分間の熱処理を行って本発明の不織布を得た。
【００６４】
なお、上の製造工程中ニードルパンチ加工処理を行った後のニードルパンチ不織布（３０ｃｍ×３０ｃｍ）に対して、連熱処理機（１５０℃×２分間）により熱処理後に得られた不織布の縦、横の長さを測定して、熱収縮率を次式にて算出した値を表２に示す。
熱収縮率（％）＝（１−（縦の長さ）×（横の長さ）／９００）×１００
【００６５】
また、得られた不織布の物性について、以下の評価を行った。その結果も併せて表２に示す。
（不織布の引張強力）
得られた不織布より、ＣＤ方向（機械方向と直交する方向）に２５ｍｍ、ＭＤ方向（機械方向）に１５０ｍｍの短冊状に切断して試料を作成した。この試料をオリエンテック社製ＵＴＭ−４型のテンシロンを用いて、引張速度１００ｍｍ／分の条件でＭＤ方向に伸長切断し、最大強力を読みとった。試料数は、２０点とし、これらの平均値を引張強力とした。なお、本発明では、１５００ｃＮ／２５ｍｍ幅以上のものを合格とした。
（不織布の風合い）
不織布を１０人のパネラーによる手触りにより、風合いのソフト性を官能評価した。風合いがソフトであると評価した人数が、１０人中９人以上の場合は◎、５〜８人の場合は○、２〜４人の場合は△、０〜１人の場合は×とした。
【００６６】
実施例１２
実施例２のポリ乳酸短繊維を用いたこと以外は、実施例１１と同様の方法で不織布を得た。
【００６７】
比較例１１
比較例１のポリ乳酸短繊維を用いたこと以外は、実施例１１と同様の方法で不織布を得た。
【００６８】
比較例１２
比較例２のポリ乳酸短繊維を用いたこと以外は、実施例１１と同様の方法で不織布を得た。
【００６９】
実施例１３〜１６、比較例１３、１４
ポリ乳酸短繊維とバインダー繊維の混率を、主体繊維／バインダー繊維＝９０／１０（実施例１３）、主体繊維／バインダー繊維＝７０／３０（実施例１４）、主体繊維／バインダー繊維＝６０／４０（実施例１５）、主体繊維／バインダー繊維＝５０／５０（実施例１６）、主体繊維／バインダー繊維＝４０／６０（比較例１３）、主体繊維／バインダー繊維＝９５／５（比較例１４）としたこと以外は、実施例１１と同様の方法で不織布を得た。
【００７０】
実施例１７
バインダー繊維としてバインダー繊維Ｂを用いたこと以外は、実施例１１と同様の方法で不織布を得た。
【００７１】
実施例１８
バインダー繊維としてバインダー繊維Ｃを用いたこと以外は、実施例１１と同様の方法で不織布を得た。
【００７２】
比較例１５
バインダー繊維としてバインダー繊維Ｄを用いたこと以外は、実施例１１と同様の方法で不織布を得た。
【００７３】
比較例１６
バインダー繊維としてバインダー繊維Ｄを用いたこと、ポリ乳酸短繊維とバインダー繊維の混率を、主体繊維／バインダー繊維＝９０／１０としたこと以外は、実施例１１と同様の方法で不織布を得た。
【００７４】
比較例１７
バインダー繊維としてバインダー繊維Ｅを用いたこと以外は、実施例１１と同様の方法で不織布を得た。
【００７５】
比較例１８
バインダー繊維としてバインダー繊維Ｆを用いたこと以外は、実施例１１と同様の方法で不織布を得た。
【００７６】
得られた実施例１３〜１７、比較例１３〜１８の不織布について、熱収縮率および物性の評価結果を表２、表３に示す。
【００７７】
【表２】
2006200085.tif 000003
【００７８】
【表３】
2006200085.tif 000004
表１から明らかなように、実施例１、２は、乾熱収縮率が小さく、単糸強度の優れたポリ乳酸短繊維を得ることができた。これらのポリ乳酸短繊維を主体繊維として５０〜９０質量％の混率で用いた不織布（実施例１１〜１８）は、不織布形成時の収縮率が低く、風合いがソフトであり、さらに十分な機械的強度を有するものであった。
【００７９】
一方、比較例１のポリ乳酸短繊維は、熱セット温度を１３０としたため、熱処理の効果が少なく乾熱収縮率が大きくなり、これを主体繊維として用いた比較例１１の不織布は、不織布製造時の熱収縮も大きくなった。
【００８０】
比較例２のポリ乳酸短繊維は、緊張熱処理を施さなかったため、単糸強度が目的とする範囲に達成せず、これを主体繊維として用いた比較例１２の不織布についても、不織布強度が低かった。
【００８１】
比較例３のポリ乳酸短繊維は、共重合モル比が本発明の範囲外であったため、目的とする乾熱収縮率のものを得ることができなかった。
【００８２】
比較例４のポリ乳酸短繊維は、原料として用いたポリ乳酸のモノマー量が、本発明の範囲外であったため、目的とする乾熱収縮率のものを得ることができなかった。
【００８３】
比較例１３、１４の不織布は、ポリ乳酸短繊維とバインダー繊維との混率が本発明の要件を満たさなかったので、不織布の収縮率や強度が劣るものであった。
【００８４】
比較例１５〜１８の不織布は、バインダー繊維の芯成分を構成するポリ乳酸のＬ−乳酸／Ｄ−乳酸（共重合モル比）が９９／１〜１００／０の範囲を外れるものであり、不織布製造時の熱収縮が大きかった。